(57)【要約】  上辺と下辺を備える輪郭形状を有するガラス板と、前記ガラス板の少なくとも一方の主面上に形成された機能膜と、前記ガラス板の下辺を嵌入する凹部を有するホルダとを備えるガラス物品であって、前記機能膜は、第一被覆領域及び第二被覆領域を有し、前記第二被覆領域は、前記ガラス板の上辺から下辺に向かって延在する前記主面を覆うように形成されており、前記第一被覆領域は、前記第二被覆領域の下側であって前記下辺に沿って形成されており、前記第一被覆領域の最大膜厚が前記第二被覆領域の最大膜厚よりも薄く、前記ホルダは、前記凹部内の接着剤を介して、前記ガラス板の下辺側であって、前記機能膜の前記第一被覆領域内において設けられていることを特徴とするガラス物品。
2017086438.tif 000002
【特許請求の範囲】
【請求項１】
上辺と下辺を備える輪郭形状を有するガラス板と、前記ガラス板の少なくとも一方の主面上に形成された機能膜と、前記ガラス板の下辺を嵌入する凹部を有するホルダとを備えるガラス物品であって、
前記機能膜は、第一被覆領域及び第二被覆領域を有し、前記第二被覆領域は、前記ガラス板の上辺から下辺に向かって延在する前記主面を覆うように形成されており、前記第一被覆領域は、前記第二被覆領域の下側であって前記下辺に沿って形成されており、前記第一被覆領域の最大膜厚が前記第二被覆領域の最大膜厚よりも薄く、
前記ホルダは、前記凹部内の接着剤を介して、前記ガラス板の下辺側であって、前記機能膜の前記第一被覆領域内において設けられていることを特徴とするガラス物品。
【請求項２】
前記第一被覆領域における最大膜厚が、前記第二被覆領域における最小膜厚よりも小さいことを特徴とする請求項１に記載のガラス物品。
【請求項３】
前記第一被覆領域における最大膜厚が、１．０μｍ以下であることを特徴とする請求項２に記載のガラス物品。
【請求項４】
前記第一被覆領域における最大膜厚が、０．５μｍ以下であることを特徴とする請求項３に記載のガラス物品。
【請求項５】
前記第一被覆領域における最大膜厚と最小膜厚の差が、前記第二被覆領域における最大膜厚と最小膜厚の差よりも小さいことを特徴とする請求項１または２に記載のガラス物品。
【請求項６】
前記機能膜が、紫外線を吸収する機能膜、または紫外線及び赤外線を吸収する機能膜であることを特徴とする請求項１から５のいずれか１項に記載のガラス物品。
【請求項７】
前記第二被覆領域の最小膜厚部位において、ＩＳＯ−９０５０（１９９０年）に準拠して測定される紫外線透過率Ｔｕｖ１［％］が３．０［％］以下であり、
前記第二被覆領域においてＩＳＯ−９０５０（１９９０年）に準拠して測定される紫外線透過率Ｔｕｖ［％］が１．０［％］となる部位を、照射照度１５０Ｗ／ｍ２（３００−４００ｎｍ）、ブラックパネル温度８３度、湿度５０ＲＨ％の条件に設定したスーパーキセノンウエザーメーター（スガ試験機：ＳＸ７５）内に１０００時間放置した後の、前記部位におけるＩＳＯ−９０５０（１９９０年）に準拠して測定される紫外線透過率Ｔｕｖ２［％］が４．０［％］以下であることを特徴とする請求項１から６のいずれか１項に記載のガラス物品。
【請求項８】
前記機能膜に対して、ＪＩＳ−Ｒ３２１２（１９９８年）によるＣＳ−１０Ｆ摩耗ホイールで１０００回転の摩耗試験を行う前の、前記第二被覆領域の最大膜厚部位における曇価（ヘイズ値）（Ｈ１）が１．０［％］以下であり、前記摩耗試験前の曇価（Ｈ１）と前記摩耗試験後の前記最大膜厚部位における曇価（ヘイズ値）（Ｈ２）との差（ΔＨ）（ΔＨ＝Ｈ２−Ｈ１）が５．０［％］以下であることを特徴とする請求項１から７のいずれか１項に記載のガラス物品。
【請求項９】
前記ガラス板は、自動車車両の窓の開口部において上下方向に昇降して開閉可能に取り付けられる窓ガラスであって、前記ガラス板が上昇されて前記開口部を閉じたときに、前記第二被覆領域の主要領域は、前記開口部の開口領域に位置するように設けられており、前記第一被覆領域の主要領域は、前記開口部の下方の開口領域外に位置するように設けられていることを特徴とする請求項１から８のいずれか１項に記載のガラス物品。
【請求項１０】
前記ガラス板は、自動車車両の窓の開口部において上下方向に昇降して開閉可能に取り付けられる窓ガラスであって、前記ガラス板は湾曲されて自動車車両の室内側が凹面、室外側が凸面となった曲面状ガラス板であり、前記凹面に前記機能膜が形成されていることを特徴とする請求項１から９のいずれか１項に記載のガラス物品。
【発明の詳細な説明】
【技術分野】
【０００１】
本発明は、ガラス板と、前記ガラス板の一方の主面上に設けられる機能膜と、前記ガラス板に設けられるホルダとを備えたガラス物品に関する。
【背景技術】
【０００２】
自動車等の車両用窓ガラスに、主面上に機能膜を設けることで様々な機能を実現させる試みがなされている。例えば、車内に入射する紫外線を吸収する能力を有し、かつ耐摩耗性等の機械的耐久性を備えた機能膜を形成する試みがなされている（例えば、特許文献１参照）。【０００３】
自動車用窓ガラスを、これを昇降させる昇降装置へ取り付ける目的で、自動車用窓ガラスへホルダを設ける方法が示されている（例えば、特許文献２参照）。
【先行技術文献】
【特許文献】
【０００４】
【特許文献１】特開２０１４−１１１４５３号公報
【特許文献２】特開２００９−１３３０９４号公報
【発明の概要】
【発明が解決しようとする課題】
【０００５】
しかし、特許文献１に記載の機能膜付き自動車用窓ガラスは、車両に組み付けた際にガラス板の上辺側の機能膜の膜厚より、下辺側の機能膜の膜厚が厚くなっている。このため、ガラス板の高さ方向において機能膜の膜厚が異なり、特に下辺側の機能膜の膜厚が厚くなっているため、当該ガラス板にホルダを設けた場合に機能膜とガラス板との密着性等の不具合が生じる可能性があった。【０００６】
自動車用窓ガラスへホルダを設ける方法に関しては、特許文献２に記載されている。しかしながら、特許文献２には、自動車用窓ガラス上に形成された機能膜の形状とホルダとの関係、すなわちホルダを取り付ける際に機能膜がどのような形状であれば機能膜が自動車用窓ガラスから剥がれにくいかについては、記載されていないし、かかる問題点については何ら考慮されていない。このため、特許文献１に記載の機能膜付き自動車用窓ガラスをホルダへ取り付けると、ホルダを取り付ける側のガラス板上の機能膜の端部周辺の膜厚の不均一さに起因して、ホルダを取り付けた際に、端部周辺から機能膜が剥がれやすいといった課題があった。【０００７】
本発明は、機能膜が設けられたガラス板にホルダを取り付けた際に機能膜の剥がれを抑制することができるガラス物品の提供を目的とする。
【課題を解決するための手段】
【０００８】
前記の目的を達成するため、本発明は、上辺と下辺を備える輪郭形状を有するガラス板と、前記ガラス板の少なくとも一方の主面上に形成された機能膜と、前記ガラス板の下辺を嵌入する凹部を有するホルダとを備えるガラス物品であって、前記機能膜は、第一被覆領域及び第二被覆領域を有し、前記第二被覆領域は、前記ガラス板の上辺から下辺に向かって延在する前記主面を覆うように形成されており、前記第一被覆領域は、前記第二被覆領域の下側であって前記下辺に沿って形成されており、前記第一被覆領域の最大膜厚が前記第二被覆領域の最大膜厚よりも薄く、前記ホルダは、前記凹部内の接着剤を介して、前記ガラス板の下辺側であって、前記機能膜の前記第一被覆領域内において設けられていることを特徴とする。
【発明の効果】
【０００９】
本発明の実施形態によれば、機能膜が設けられたガラス板にホルダを取り付けた際に機能膜の剥がれを抑制することができるガラス物品が提供できる。
【図面の簡単な説明】
【００１０】
【図１】本発明のガラス物品の実施例の一例を示す側面図である。
【図２】本発明のガラス物品の実施例の他の例を示す側面図である。
【図３】本発明のガラス物品に適用されるホルダの一例を示す斜視図である。
【図４】本発明の一例である自動車車両用のガラス物品を上下方向に昇降させる昇降装置を有する自動車車両用の窓部分を示す概略構成図である。
【図５】例１で作製したガラス物品を示す正面図である。
【発明を実施するための形態】
【００１１】
以下に本発明の実施の形態を説明する。
【００１２】
図１は、本発明のガラス物品の実施例の一例を示す側面図である。図１に示すように、本発明のガラス物品は、ガラス板１と、前記ガラス板の少なくとも一方の主面上に形成された機能膜６と、前記ガラス板の下辺を支持すると共に、ガラス板１の下辺を嵌入する凹部を有するホルダ２とを備えている。
【００１３】
なお、前記機能膜は、紫外線を吸収する膜、紫外線及び赤外線を吸収する膜に限定されず、例えば、防曇膜、撥水膜等であってもよい。
【００１４】
なお、図面は、本発明のガラス物品の一実施態様を説明するために一部誇張して、あるいは簡略して記載されているものがあるが、ガラス物品の寸法、サイズ、倍率、構造等は、これらに限定されず、種々の変更、追加が可能である。
【００１５】
上記ガラス板１は、上辺Ａと下辺Ｂを備える輪郭形状を有する。カラス板１が自動車車両の窓用のガラス板、例えばフロントドア、リヤドアの窓用のガラス板として使用される場合は、概略形状が略矩形状であり、湾曲状、あるいは平板状のガラス板である。通常、湾曲されたガラス板の場合、自動車車両の室内側が凹面、室外側が凸面となっている湾曲ガラス板が使用される。機能膜が上記した紫外線を吸収する膜、紫外線及び赤外線を吸収する膜である場合には、機能膜は自動車車両の室内側の凹面に形成されることが好ましい。
【００１６】
ガラス板１上に設けられる機能膜６は、ガラス板１の下辺から上辺に向かって第一被覆領域４と第二被覆領域５を有し、前記第二被覆領域５の最大膜厚が第一被覆領域４の最大膜厚よりも厚くなるように設けられている。
【００１７】
図２は、本発明のガラス物品の実施例の他の例を示す側面図である。ここでは、図１および図２に示すように、機能膜の第二被覆領域が、ガラス板の上辺側から下辺側に向かって漸増している例を示しているが、これに限定されることなく、ガラス板の下辺側から上辺側に向かって漸増しているような形態の機能膜であってもよいし、また第二被覆領域が、ガラス板の上辺側から下辺側に向かってほぼ同じ膜厚であってもよい。
【００１８】
前記ガラス板が、自動車車両用の窓に使用される窓ガラスである場合、前記第二被覆領域５は、前記ガラス板の室内側の面であって、前記ガラス板の上辺から下辺に向かって延在する前記主面の主要領域を覆うように形成されているのが好ましい。ここにおいて、主面の主要領域とは、自動車車両用の場合、窓の開口部に相当する領域である。また、第一被覆領域は、同様に、前記ガラス板の室内側の面であって、当該第二被覆領域の下側であって前記下辺に沿って形成されているのが好ましい。
【００１９】
より、具体的には、前記ガラス板が、自動車車両の窓の開口部において上下方向に昇降して開閉可能に取り付けられる窓ガラスである場合、前記ガラス板が上昇されて開口部を閉じたときに、前記第二被覆領域の主要領域は、開口部の開口領域に位置するように設けられており、前記第一被覆領域の主要領域は、開口部の下方の開口領域外に位置するように設けられていることが好ましい。
【００２０】
ガラス板上に設けられる機能膜は、前記第一被覆領域の最大膜厚が第二被覆領域の最大膜厚よりも薄い。機能膜を形成する場合、その製法上、第一被覆領域及び第二被覆領域のそれぞれにおいて膜厚偏差が生じてしまうことが多い。この場合には、第一被覆領域における最大膜厚と最小膜厚の差（すなわち、第一被覆領域の膜厚差）が、第二被覆領域における最大膜厚と最小膜厚の差（すなわち、第二被覆領域の膜厚差）よりも小さいことが好ましい。なお、第一被覆領域の膜厚及び第二被覆領域の膜厚がそれぞれ均一であっても構わない。この場合にも、上記したように、前記第一被覆領域の最大膜厚が第二被覆領域の最大膜厚よりも薄い。
【００２１】
ガラス板上に機能膜が設けられている場合、ガラス板の下辺側に凹部内の接着剤を介してホルダが取り付けられると、ガラス板上に設けられた機能膜に、応力が働く。機能膜の膜厚に差があると、はたらく応力の大きさに差が生じる。機能膜の膜厚差が小さいと生じる応力の差も小さいため、ホルダを取り付けた際に、ガラス板からの機能膜の剥がれを抑えることができる。一方、機能膜の膜厚差が大きくなると生じる応力の差も大きくなり、ホルダを取り付けた際に、ガラス板からの機能膜の剥がれが生じやすくなる。よって、ガラス板からの機能膜の剥がれを防ぐために、最大膜厚と最小膜厚の差が小さく（すなわち、膜厚がより均一である）、より薄い膜厚の第一被膜領域にホルダが設けられていることが望まれる。
【００２２】
なお、例示した後述のガラス物品の製造方法により機能膜が製造された場合、第一被覆領域の膜厚と第二被覆領域の膜厚とに差が生じる。そのため、ホルダは、第一被覆領域と第二被覆領域との境界領域を跨がないように設けることが、上記したようにホルダを取り付けた際に、ガラス板からの機能膜の剥がれを抑えることができるので、好ましい。
【００２３】
ガラス板面上への機能膜の形成は、後述するような液状組成物の塗布液をガラス板面上に塗布し、硬化処理を施すことによって得ることができる。
【００２４】
そして、ガラス板上に設けられる機能膜に上記第一被覆領域と上記第二被覆領域を設けるためには、例えば、ガラス板の主面上に塗布液を塗布した後、塗布液を塗布したガラス板を、塗布面を上向きにして保持し、ガラス板の下辺側に位置すると共に下辺側から上辺側に向かって一定の幅を有する塗布領域の塗布液の一部を、ブレード等を用いて除去してより薄い膜とした後、塗布液を硬化して機能膜を形成する方法が挙げられる。
【００２５】
機能膜の前記第二被覆領域の下方に形成される第一被覆領域の幅、すなわち、ガラス板の下辺から上辺へ向かった第一被覆領域の幅は、特に制限されるものではない。より好ましくは、前述したように、前記ガラス板が、自動車車両の窓の開口部において上下方向に昇降して開閉可能に取り付けられる窓ガラスである場合、前記ガラス板が上昇して開口部を閉じたときに、前記第一被覆領域の主要領域は、開口部の下方に区画される窓の下辺側（すなわち、窓の開口部の開口領域外）に位置するように設けられるのが好ましい。この場合、第一被覆領域の主要領域は、ガラス板において、開口部の下側の開口領域外であって、ホルダが取付けられる位置に相当する領域である。第一被覆領域の主要領域は、ガラス板において、開口部の下方に区画される窓の下辺側に位置する領域及び開口部の下側の開口領域外に位置する領域を跨ってもよい。
【００２６】
ホルダの材質は、特に制限されるものではない。樹脂を用いる場合には、例えばポリブチレンテレフタレート樹脂やポリエチレンテレフタレート樹脂、ポリアミド樹脂を主成分としたものが使用できる。
【００２７】
図３は、本発明のガラス物品に適用されるホルダの一例を示す斜視図である。ここでは、自動車車両用の窓やドアの開口部において、本発明のガラス物品を上下動させる駆動手段に取り付けるための車両用窓ガラス用のホルダの一例を示す。ホルダ２は、ガラス板（図示せず）を嵌入し、挟持する凹部１１を有する本体部１２と、ガラス板を上下方向に昇降させる駆動手段に取り付けられる脚部１３とを有する。そして、本体部１２の溝状の凹部１１の両端部側に、当該凹部に注入される接着剤のはみ出し防止の堰止め用の凸部１４が、凹部１１の内側に向かうように設けられている。
【００２８】
図４は、本発明の一例である自動車車両用のガラス物品を上下方向に昇降させる昇降装置を有する自動車車両用の窓部分を示す概略構成図である。自動車車両用のフロントドアやリヤドアの窓ガラスなどとして適用される窓ガラス板２０は、図４に示すように、昇降装置２１により窓の開口部の窓枠２２に沿って上下に昇降される。図４に示した例の昇降装置２１は、アーム式レギュレータであり、２本のアーム２３、２４、昇降レール２５、及び固定レール２７から基本的に構成されている。なお、図４中の破線Ｃは、自動車車両の窓の開口部の下端の位置を模式的に示している。
【００２９】
２本のアーム２３、２４は、支点２６を軸として回転可能に互いに連結されている。昇降レール２５は、水平方向に延在しており、車両ドアに対して上下に昇降可能なレールである。アーム２３、２４の上端は、共に昇降レール２５に水平方向にスライド可能に取り付けられている。また、固定レール２７は、水平方向に延在しており、車両ドアに対して固定されたレールである。アーム２３の下端は、固定レール２７に水平方向にスライド可能に取り付けられており、アーム２４の下端は、レギュレータのギア２８に接続されている。かかる構成において、ギア２８が駆動されると、アーム２３、２４が支点２６を軸にして回動することで、昇降レール２５が昇降され、この昇降に伴って窓ガラス板２０が昇降する。なお、前記した昇降装置は、上記アーム式レギュレータに限られるものでなく、ワイヤ式レギュレータなどであってもよい。
【００３０】
図４に示した窓ガラス板２０は、その下辺においてホルダ２を二つ備えている。ホルダ２は、その凹部に窓ガラス板２０の下辺を嵌入し、窓ガラス板２０とホルダ２の凹部において接着剤を介して接着されている。一方、ホルダ２は、その脚部（図３において脚部１３に相当）が昇降装置２１の昇降レール２５に取り付けられている。すなわち、窓ガラス板２０は、ホルダ２を介して昇降レール２５に連結されている。従って、窓ガラス板２０は、昇降装置２１の昇降レール２５の昇降によって一体的に昇降される。
【００３１】
ホルダは、ガラス板に接着剤を介して装着される。接着剤としては、ポリウレタン系や、シリコーン系の接着剤があげられる。中でもポリウレタン系の接着剤が好ましい。
【００３２】
次に、接着剤を介してガラス板にホルダを装着することでガラス物品を作製する手順について説明する。
【００３３】
接着剤を介してガラス板にホルダを装着するうえでは、まず、ホルダの凹部に適当な量の接着剤を塗布する。そして、ガラス板の下辺領域の前記第一被覆領域に、凹部に接着剤を塗布したホルダの前記凹部が嵌入するように、ホルダの凹部にガラス板の下部を押し込み、ガラス板にホルダを装着する。
【００３４】
その後は、ホルダが接着剤を介してガラス板に装着されたガラス物品をそのまま放置し、或いは加熱炉又は乾燥炉に投入することで、ホルダとガラス板との間の接着剤を硬化させる。接着剤が硬化すると、ホルダとガラス板とが接着剤を介して接着されて、ホルダとガラス板とが固定される。本手順により、ガラス板にホルダが取り付けられる。
【００３５】
ホルダは、ガラス板の下辺側から、ガラス板の一方の主面上に形成された機能膜の第一被覆領域を覆うように取り付けられることが好ましい。ホルダは、上記機能膜の第一被覆領域の少なくとも一部を覆っていればよく、ホルダの形状によっては第一被覆領域の全てを覆っていてもよい。すなわち、ホルダは第一被覆領域内において設けられている。なお、前述したように、ホルダは、第一被覆領域と第二被覆領域との境界領域に跨いで、第二被覆領域に及ばないようにするのが、膜剥がれの点から好ましい。
【００３６】
本発明のガラス物品は、自動車車両の窓ガラスとして使用される場合、さらに以下の（１）〜（２）のいずれか１つを満足することが好ましい。特には、紫外線吸収能及び耐摩耗性能を両立させるという点から、（１）〜（２）の両方を満足することがより好ましい。
【００３７】
（１）ガラス物品は、前記第二被覆領域の最小膜厚部位において、ＩＳＯ−９０５０（１９９０年）に準拠して測定される紫外線透過率Ｔｕｖ１［％］が３．０［％］以下であり、かつ前記第二被覆領域においてＩＳＯ−９０５０（１９９０年）に準拠して測定される紫外線透過率Ｔｕｖ［％］が１．０［％］となる部位を、照射照度１５０Ｗ／ｍ２（３００−４００ｎｍ）、ブラックパネル温度８３度、湿度５０ＲＨ％の条件に設定したスーパーキセノンウエザーメーター（スガ試験機：ＳＸ７５）内に１０００時間放置する促進耐候性試験後の、前記部位におけるＩＳＯ−９０５０（１９９０年）に準拠して測定される紫外線透過率Ｔｕｖ２［％］が４．０［％］以下であることを特徴とする。
（２）ガラス物品は、機能膜の表面に対してテーバー式耐摩耗試験機を用い、ＪＩＳ−Ｒ３２１２（１９９８年）によるＣＳ−１０Ｆ摩耗ホイールで１０００回転の摩耗試験を行う前の、前記第二被覆領域の最大膜厚部位における曇価（ヘイズ値）（Ｈ１）が１．０［％］以下であり、かつ前記摩耗試験前の曇価（Ｈ１）と前記摩耗試験後の前記最大膜厚部位における曇価（ヘイズ値）（Ｈ２）との差（ΔＨ）（ΔＨ＝Ｈ２−Ｈ１）が５．０［％］以下であることを特徴とする。
【００３８】
本発明のガラス物品の前記第二被覆領域の最小膜厚部位において、ＩＳＯ−９０５０（１９９０年）に準拠して測定される紫外線透過率Ｔｕｖ１［％］は、好ましくは２．０［％］以下であり、より好ましくは１．５［％］以下であり、かつガラス物品の前記第二被膜領域でＴｕｖ［％］が１．０［％］となる部位を照射照度１５０Ｗ／ｍ２（３００−４００ｎｍ）、ブラックパネル温度８３度、湿度５０ＲＨ％の条件に設定したスーパーキセノンウエザーメーター（スガ試験機：ＳＸ７５）内に１０００時間放置する促進耐候性試験後のＴｕｖ２［％］は、好ましくは３．５［％］以下であり、より好ましくは３．０［％］以下である。
【００３９】
該最小膜厚部位のＴｕｖ１［％］が２．０［％］以下であり、かつＴｕｖ［％］が１．０［％］となる部位における促進耐候性試験後のＴｕｖ２［％］が３．５［％］以下であれば、ガラス面内の広範囲にわたり十分な紫外線吸収性能を有し、ガラス物品を自動車用窓ガラスとして実用した際に十分な耐候性を示す。
【００４０】
本発明のガラス物品の機能膜の表面に対してテーバー式耐摩耗試験機を用い、ＪＩＳ−Ｒ３２１２（１９９８年）によるＣＳ−１０Ｆ摩耗ホイールで１０００回転の摩耗試験を行う前の、前記第二被覆領域の最大膜厚部位における曇価（ヘイズ値）（Ｈ１）は、好ましくは０．５［％］以下であり、より好ましくは０．３［％］以下であり、かつ摩耗試験後の曇価（ヘイズ値）（Ｈ２）は、好ましくは４．０［％］以下であり、より好ましくは３．０［％］以下である。
【００４１】
前記最大膜厚部位における摩耗試験前の曇価（ヘイズ値）（Ｈ１）が、１．０［％］以下であり、かつ摩耗試験前と摩耗試験後の曇価（ヘイズ値）の差（ΔＨ）（ΔＨ＝Ｈ２−Ｈ１）が、５．０［％］以下であれば、耐摩耗性能が高く、著しい視認性悪化を防ぐことができる。
【００４２】
本発明に使用可能なガラス板の材質としては、特に限定されず、ソーダライムガラス（例えば、フロート板ガラス、熱線吸収板ガラス、紫外線吸収板ガラス、熱線吸収・紫外線吸収板ガラス等）、ホウ珪酸ガラス、無アルカリガラス、石英ガラス等の無機ガラス、及びポリカーボネート、アクリル等の有機ガラス等が挙げられる。無機ガラスがより好ましい。かかるガラス板は、自動車車両用の窓ガラスとして使用する場合、強化加工が施された強化ガラス、あるいは合わせ加工が施された合わせガラスとして使用するのが、より好ましい。
【００４３】
本発明の機能膜を形成するために用いる液状組成物は、必要な機能を有する被膜を形成できるものであればよい。例えば、紫外線吸収剤（ａ）、分散剤（ｃ）、バインダー成分（ｅ）、液状媒体（ｆ）からなる液状組成物があげられる。さらに赤外線吸収剤（ｂ）、赤外線吸収剤（ｂ）と錯体を形成しうるキレート剤（ｄ）、機能膜の耐摩擦性を向上させるためにシリカ微粒子（ｇ）を含んでいてもよい。
【００４４】
本発明の機能膜を形成させる方法としては、（Ａ）ガラス板上に塗布液として液状組成物を塗布し塗膜を形成する工程と、（Ｂ）前記塗膜から前記有機溶媒を除去するとともに上記バインダー成分（ｅ）を硬化させて被膜を形成する工程とを含む方法が挙げられる。
【００４５】
まず（Ａ）工程において、液状組成物をガラス板上に塗布して、塗膜を形成する。ガラス板への液状組成物の塗布方法は、スピンコート、ディップコート、スプレーコート、フローコート、ダイコート等の一般的な塗布方法を用いることができる。フローコートは、曲面形状を有するガラス板の場合に特に好適に用いることができる。
【００４６】
本発明の機能膜を形成するとき、（Ａ）工程においてガラス板の主面上に塗布液を塗布した後、塗布液を塗布したガラス板を、塗布面を上向きにして保持し、ガラス板の下辺側に位置すると共に下辺側から上辺側に向かって一定の幅を有する塗布領域の塗布液の一部を、ブレード等を用いて除去してより薄い膜とする。そして、硬化後に、ブレード等を用いてより薄い膜とした領域が機能膜の第一被覆領域となり、塗布液を除去しなかった領域が機能膜の第二被覆領域となる。
【００４７】
次に（Ｂ）の工程として、塗膜から有機溶媒を除去するとともに、上記バインダー成分（ｅ）を硬化させて被膜を形成する工程が実施される。
【００４８】
上記塗布液の塗膜は、揮発性の有機溶媒などを含んでいるため、塗布液による被膜形成後、まずこの揮発性成分を蒸発させて除去する。この揮発性成分の除去は、加熱及び／または減圧乾燥によって行うことが好ましい。
【００４９】
上記のようにして塗膜から揮発性成分を除去した後、上記バインダー成分（ｅ）を硬化させる。この反応は、常温ないし加熱下で行うことができる。加熱下で硬化物（例えば、酸化ケイ素系マトリックス）を生成させる場合、硬化物が有機物を含むので、その加熱温度の上限は、２２０℃が好ましく、特に２１０℃が好ましい。常温においても硬化物を生成させることができることより、その加熱温度の下限は、特に限定されるものではない。ただし、加熱による反応の促進を意図する場合は、加熱温度の下限は、６０℃が好ましく、８０℃がより好ましい。したがって、この加熱温度は、６０〜２２０℃が好ましく、８０〜２１０℃がより好ましい。加熱時間は、被膜形成に用いる塗布液にもよるが、数分〜数時間であることが好ましい。
【００５０】
本発明のガラス物品が、自動車のドアに適用される場合においては、自動車のドアにおいて窓ガラス板が上昇して窓が閉じられた際、ドアの開口部の上部フレームの窓ガラス板収納部内に収納される部分の幅に相当する、窓ガラス板の上辺に沿った領域に所定幅の上辺側非被覆領域を設けてもよい。このような機能膜が形成されていない上辺側非被覆領域を設けることにより、機能膜は上部フレームの窓ガラス板収納部において擦れることがなく、窓ガラス板を繰り返し昇降させても機能膜に傷がついて外観が悪くなることを抑制することができる。
【実施例】
【００５１】
以下、実施例及び比較例を示して本発明を詳細に説明する。例１〜例４が実施例、例５〜例６が比較例である。ただし、本発明は、以下の記載によっては限定されない。【００５２】
各例において各機能膜を形成するために用いる液状組成物の調製に使用した化合物、市販品（商品名）等を以下に示す。【００５３】
（紫外線吸収剤（ａ））
・シリル化紫外線吸収剤（１１）；以下の調製例で合成された４−（２−ヒドロキシ−３−（３−（トリメトキシシリル）プロポキシ）プロポキシ）−２，２’，４’−トリヒドロキシベンゾフェノン。
（赤外線吸収剤（ｂ））
・ＩＴＯ超微粒子；三菱マテリアル社製（平均一次粒子径２０ｎｍ、平均分散粒子径５５ｎｍ）、以下、適宜「ＩＴＯ」と省略する。
（分散剤（ｃ））
・ＤＩＳＰＥＲＢＹＫ−１９０；ビックケミー・ジャパン社製、酸価１０ｍｇＫＯＨ／ｇ、分子量２，２００の分散剤の４０質量％水溶液、以下、適宜「ＢＹＫ１９０」と省略する。
（キレート剤（ｄ））
・ノンポールＰＭＡ−５０Ｗ；日油社製、固形分４０〜４８質量％の水溶液のマレイン酸重合物水溶液、キレート剤としての機能と酸として機能の両方を有する。以下、適宜「ＰＭＡ−５０Ｗ」と省略する。
（バインダー成分（ｅ））
・ＳＲ−ＳＥＰ；阪本薬品工業社製、ソルビトール系ポリグリシジルエーテル
（液状媒体（ｆ））
・ソルミックスＡＰ−１；日本アルコール販売社製、エタノール：２−プロパノール：メタノール＝８５．５：１３．４：１．１（質量比）の混合溶媒。
（シリカ微粒子（ｇ））
・メタノールシリカゾル；日産化学工業社製、平均一次粒径１０〜２０ｎｍの酸化ケイ素微粒子（３０質量％）をメタノールに分散させたコロイダルシリカ。
・ＩＰＡ−ＳＴ；日産化学工業社製、平均一次粒径１０〜１５ｎｍの酸化ケイ素微粒子（３０質量％）をイソプロピルアルコールに分散させたコロイダルシリカ。【００５４】
＜シリル化紫外線吸収剤溶液の調製例＞
２，２’，４，４’−テトラヒドロキシベンゾフェノン（ＢＡＳＦ社製）４９．２ｇ、３−グリシドキシプロピルトリメトキシシラン（信越化学社製）１２３．２ｇ、塩化ベンジルトリエチルアンモニウム（純正化学社製）０．８ｇ、酢酸ブチル（純正化学社製）１００ｇを仕込み、撹拌しながら６０℃に昇温し、溶解させ、１２０℃まで加熱し４時間反応させることにより、固形分濃度６３質量％のシリル化紫外線吸収剤溶液を得た。【００５５】
＜ＩＴＯ分散液の調製例＞
ＩＴＯ超微粒子の１１．９ｇ、ＤＩＳＰＥＲＢＹＫ−１９０の３．０ｇ、ソルミックスＡＰ−１の２４．２ｇを、ボールミルを用いて４８時間分散処理し、その後さらにソルミックスＡＰ−１を添加してＩＴＯ固形分濃度が２０質量％となるように希釈し、ＩＴＯ分散液を得た。
＜用いられたガラス板＞
ガラスの種類：高熱線吸収グリーンガラス（旭硝子社製ＵＶＦＬ）、板厚３．５ｍｍ、寸法（高さ５４０ｍｍ、幅８８０ｍｍ）を用いた。【００５６】
(例１)
シリル化紫外線吸収剤溶液の１１．7ｇ、メチルエチルケトンの３９．８ｇ、メタノールの８．６ｇ、純水の１８．０ｇ、テトラエトキシシランの１４．０ｇ、ＳＲ−ＳＥＰの０．８ｇ、ＰＭＡ−５０Ｗの０．１８ｇ、マレイン酸の０．０１ｇを仕込み５０℃で２時間撹拌したのちにＩＴＯ分散液の７．０ｇを加え、固形分濃度１３％の液状組成物１を得た。【００５７】
液状組成物１を、フロートコート法により、ガラス板の凹面に塗布した。該塗布工程では、塗りもれもなく、液割れを抑制して塗布液を塗布できた。また、凸面への塗布液の回り込みもなかった。【００５８】
塗布液を塗布したガラス板を、凹面を上向きにして保持し、その後、ブレードを用いて、ガラス板の凹面の下辺から上辺に向かって一定の領域（下辺から上辺に向かって４ｃｍの幅の下辺領域）の塗布液の一部を除去した。【００５９】
次に、凹面を下向きにしてコンベア上に載せ、加熱炉へと送り乾燥させ、ガラス板の凹面上に、第一の膜厚を有する第一被覆領域と、第一の膜厚よりも最大膜厚の厚い第二の膜厚を有する第二被覆領域を有する機能膜を形成した。加熱炉から取り出した後は、ガラス板の凹面を上にして搬送した。【００６０】
次に、凹部にポリウレタン系の接着剤が塗布されたホルダを、機能膜の第一被覆領域の一部を覆うように、ガラス板の下部から押し込んだ。その後、ホルダ付きガラス板を乾燥炉に投入し、接着剤を硬化させた。以上によりガラス物品を作製した。【００６１】
図５は、例１で作製したガラス物品を示す正面図である。このガラス物品において、図５に示したように、ガラス板１の上辺Ａから下辺Ｂに向かって延在するガラス板１の主面の主領域に形成された第二被覆領域５の膜の幅Ｗ−２は５０ｃｍ、第二被覆領域５の下側であって下辺Ｂに沿って形成された第一被覆領域４の膜の幅Ｗ−１は４ｃｍであり、ホルダ２は、第一被覆領域４の領域内に設けられた。【００６２】
また、機能膜６の第二被覆領域５の最大膜厚、最小膜厚、第一被覆領域４の最大膜厚、最小膜厚については、表１に記載した。なお、この例において、機能膜６の第二被覆領域５の最大膜厚の領域は、第二被覆領域５の下辺に沿った第一被覆領域４と隣接する領域であり、第二被覆領域５の最小膜厚の領域は、ガラス板１の上辺Ａに沿った領域である。また、第一被覆領域４の最大膜厚の領域は、この例においては第一被覆領域４の膜厚がほぼ均一であるので、ガラス板１の下辺Ｂに沿った領域である。【００６３】
上記した第一被覆領域及び第二被覆領域の位置、幅、第二被覆領域５の最大膜厚、最小膜厚、第一被覆領域４の最大膜厚、最小膜厚などについては、例２〜４においても同様である。【００６４】
本実施例では、第一被覆領域の最大膜厚を第二被覆領域の最大膜厚よりも薄くすることで効果的に機能膜剥がれを抑制しているが、第一被覆領域における最大膜厚が、前記第二被覆領域における最小膜厚よりも小さくすることにより、第二被覆領域における機能膜の効能を損なうことなく第一被覆領域において機能膜剥がれを抑制することができ、より好ましい。第一被覆領域における最大膜厚は１．０μｍ以下、より好ましくは０．５μｍ以下である。【００６５】
なお、図５において、第一被覆領域及び第二被覆領域の境界線部分は、ガラス物品が自動車車両の窓に取り付けられた場合に、窓の開口部の下端の位置になるようになっている。【００６６】
（例２）
シリル化紫外線吸収剤溶液の１１．7ｇ、メチルエチルケトンの３９．８ｇ、メタノールの８．６ｇ、純水の１８．０ｇ、テトラエトキシシランの１４．０ｇ、ＳＲ−ＳＥＰの０．８ｇ、ＰＭＡ−５０Ｗの０．１８ｇ、マレイン酸の０．０１ｇを仕込み５０℃で２時間撹拌したのちにＩＴＯ分散液の７．０ｇを加え、固形分濃度１３％の液状組成物１を得た。【００６７】
液状組成物１を、フロートコート法により、ガラス板の凹面に塗布した。該塗布工程では、塗りもれもなく、液割れを抑制して塗布液を塗布できた。また、凸面への塗布液の回り込みもなかった。【００６８】
塗布液を塗布したガラス板を、凹面を上向きにして保持し、その後、ブレードを用いて、ガラス板の凹面の下辺から上辺に向かって一定の領域（下辺から上辺に向かって４ｃｍの幅の下辺領域）の塗布液の一部を除去した。【００６９】
次に、凹面を下向きにしてコンベア上に載せ、加熱炉へと送り乾燥させ、ガラス板の凹面上に、第一の膜厚を有する第一被覆領域と、第一の膜厚よりも最大膜厚の厚い第二の膜厚を有する第二被覆領域を有する機能膜を形成した。加熱炉から取り出した後は、ガラス板の凹面を上にして搬送した。【００７０】
次に、凹部にポリウレタン系の接着剤が塗布された長尺のホルダを、機能膜の第一被覆領域の全てを覆うように、ガラス板の下部から押し込んだ。その後、ホルダ付きガラス板を乾燥炉に投入し、接着剤を硬化させた。以上によりガラス物品を作製した。【００７１】
（例３）
シリル化紫外線吸収剤溶液の１１．7ｇ、アセトンの２４．２ｇ、アセトニトリルの２４．２ｇ、純水の１８．０ｇ、テトラエトキシシランの１４．０ｇ、ＳＲ−ＳＥＰの０．８ｇ、ＰＭＡ−５０Ｗの０．１８ｇ、マレイン酸の０．０１ｇを仕込み５０℃で２時間撹拌したのちにＩＴＯ分散液の７．０ｇを加え、固形分濃度１３％の液状組成物３を得た。【００７２】
液状組成物３を、フロートコート法により、ガラス板の凹面に塗布した。該塗布工程では、塗りもれもなく、液割れを抑制して塗布液を塗布できた。また、凸面への塗布液の回り込みもなかった。【００７３】
塗布液を塗布したガラス板を、凹面を上向きにして保持し、その後、ブレードを用いて、ガラス板の凹面の下辺から上辺に向かって一定の領域（下辺から上辺に向かって４ｃｍの幅の下辺領域）の塗布液の一部を除去した。【００７４】
次に、凹面を下向きにしてコンベア上に載せ、加熱炉へと送り乾燥させ、ガラス板の凹面上に、第一の膜厚を有する第一被覆領域と、第一の膜厚よりも最大膜厚の厚い第二の膜厚を有する第二被覆領域を有する機能膜を形成した。加熱炉から取り出した後は、ガラス板の凹面を上にして搬送した。【００７５】
次に、凹部にポリウレタン系の接着剤が塗布されたホルダを、機能膜の第一被覆領域の一部を覆うように、ガラス板の下部から押し込んだ。その後、ホルダ付きガラス板を乾燥炉に投入し、接着剤を硬化させた。以上によりガラス物品を作製した。【００７６】
（例４）
シリル化紫外線吸収剤溶液の１３．５ｇ、メチルエチルケトンの３２．４ｇ、メタノールの８．８ｇ、純水の１８．６ｇ、テトラエトキシシランの１４．４ｇ、ＳＲ−ＳＥＰの０．８ｇ、酢酸の９．９ｇを仕込み５０℃で２時間撹拌したのちにＩＰＡ−ＳＴの１．５ｇを加え、固形分濃度１３％の液状組成物４を得た。【００７７】
液状組成物４を、フロートコート法により、ガラス板の凹面に塗布した。該塗布工程では、塗りもれもなく、液割れを抑制して塗布液を塗布できた。また、凸面への塗布液の回り込みもなかった。【００７８】
塗布液を塗布したガラス板を、凹面を上向きにして保持し、その後、ブレードを用いて、ガラス板の凹面の下辺から上辺に向かって一定の領域（下辺から上辺に向かって４ｃｍの幅の下辺領域）の塗布液の一部を除去した。【００７９】
次に、凹面を下向きにしてコンベア上に載せ、加熱炉へと送り乾燥させ、ガラス板の凹面上に、第一の膜厚を有する第一被覆領域と、第一の膜厚よりも最大膜厚の厚い第二の膜厚を有する第二被覆領域を有する機能膜を形成した。加熱炉から取り出した後は、ガラス板の凹面を上にして搬送した。【００８０】
次に、凹部にポリウレタン系の接着剤が塗布されたホルダを、機能膜の第一被覆領域の一部を覆うように、ガラス板の下部から押し込んだ。その後、ホルダ付きガラス板を乾燥炉に投入し、接着剤を硬化させた。以上によりガラス物品を作製した。【００８１】
（例５）
シリル化紫外線吸収剤溶液の１１．7ｇ、メチルエチルケトンの３９．８ｇ、メタノールの８．６ｇ、純水の１８．０ｇ、テトラエトキシシランの１４．０ｇ、ＳＲ−ＳＥＰの０．８ｇ、ＰＭＡ−５０Ｗの０．１８ｇ、マレイン酸の０．０１ｇを仕込み５０℃で２時間撹拌したのちにＩＴＯ分散液の７．０ｇを加え、固形分濃度１３％の液状組成物１を得た。【００８２】
液状組成物１を、フロートコート法により、ガラス板の凹面に塗布した。該塗布工程では、塗りもれもなく、液割れを抑制して塗布液を塗布できた。また、凸面への塗布液の回り込みもなかった。【００８３】
塗布液を塗布したガラス板を、凹面を上向きにして保持し、その後凹面を下向きにしてコンベア上に載せ、加熱炉へと送り乾燥させ、ガラス板の凹面上に機能膜を形成した。加熱炉から取り出した後は、ガラス板の凹面を上にして搬送した。【００８４】
なお、形成された機能膜は、塗布液を塗布したガラス板に対し、凹面を上向きにして保持し、その後、ブレードを用いて、ガラス板の下辺から上辺に向かって一定の領域の塗布液の一部を除去していないので、例１〜例４のように第一の膜厚を有する第一被覆領域と、第一の膜厚よりも最大膜厚の厚い第二の膜厚を有する第二被覆領域は存在しない。【００８５】
次に、凹部にポリウレタン系の接着剤が塗布されたホルダを、機能膜の一部を覆うように、ガラス板の下部から押し込んだ。その後、ホルダ付きガラス板を乾燥炉に投入し、接着剤を硬化させた。以上によりガラス物品を作製した。【００８６】
上記した機能膜は、そのホルダ取り付け部分の膜厚が、約１００００ｎｍであり、例１〜４の第一被覆領域の膜厚より厚く、また、表面に膜厚むらが見られた。【００８７】
（例６）
シリル化紫外線吸収剤溶液の１３．５ｇ、１ーメトキシー２ープロパノールの４１．２ｇ、純水の１８．６ｇ、テトラエトキシシランの１４．４ｇ、ＳＲ−ＳＥＰの０．８ｇ、酢酸の９．９ｇを仕込み５０℃で２時間撹拌したのちメタノールシリカゾルの１．５ｇを加え、固形分濃度１３％の液状組成物６を得た。【００８８】
液状組成物６を、フロートコート法により、ガラス板の凹面に塗布した。該塗布工程では、塗りもれもなく、液割れを抑制して塗布液を塗布できた。また、凸面への塗布液の回り込みもなかった。【００８９】
塗布液を塗布したガラス板を、凹面を上向きにして保持し、その後凹面を下向きにしてコンベア上に載せ、加熱炉へと送り乾燥させ、ガラス板の凹面上に機能膜を形成した。加熱炉から取り出した後は、ガラス板の凹面を上にして搬送した。【００９０】
なお、形成された機能膜は、例５と同様にブレード等を用いてガラス板の下辺から上辺に向かって一定の領域の塗布液の一部を除去していないので、例１〜例４のように第一の膜厚を有する第一被覆領域と、第一の膜厚よりも最大膜厚の厚い第二の膜厚を有する第二被覆領域は存在しない。【００９１】
次に、凹部にポリウレタン系の接着剤が塗布されたホルダを、機能膜の一部を覆うように、ガラス板の下部から押し込んだ。その後、ホルダ付きガラス板を乾燥炉に投入し、接着剤を硬化させた。以上によりガラス物品を作製した。【００９２】
上記した機能膜は、そのホルダ取り付け部分の膜厚が、約１００００ｎｍであり、例１〜４の第一被覆領域の膜厚より厚く、また、表面に膜厚むらが見られた。【００９３】
［機能膜の剥がれ］
ホルダ付きガラス板を乾燥炉に投入し、接着剤を硬化させた後にガラス物品を得た。その後、ガラス板からの機能膜の剥がれの有無を目視にて確認した。評価基準は以下の通りとした。
Ａ：目視にてガラス板からの機能膜の剥がれが確認できない
Ｂ：目視にてガラス板からの機能膜の剥がれが確認できる【００９４】
［促進耐候性試験］
例１〜例６で得られたガラス物品に対して、照射照度１５０Ｗ／ｍ２（３００−４００ｎｍ）、ブラックパネル温度８３度、湿度５０ＲＨ％の条件に設定したスーパーキセノンウエザーメーター（スガ試験機：ＳＸ７５）内に、１０００時間放置する促進耐候性試験を行った。【００９５】
［テーバー式摩耗試験］
例１〜例６で得られたガラス物品に対して、ＪＩＳ−Ｒ３２１２（１９９８年）に従って、ＣＳ−１０Ｆ摩耗ホイールで１０００回転の摩耗試験を行った。【００９６】
［Ｔｕｖ［％］測定］
ガラス物品において、促進耐候性試験前の機能膜の第二被覆領域の最小膜厚部位および第二被覆領域の他の部位の分光特性を、分光光度計（日立製作所製：Ｕ−４１００）を用いて測定し、ＩＳＯ−９０５０（１９９０年）に準拠して紫外線透過率（Ｔｕｖ［％］）をそれぞれ算出した。第二被覆領域の最小膜厚部位の紫外線透過率を、Ｔｕｖ１［％］とした。
次に、ガラス物品において、促進耐候性試験前の機能膜の第二被覆領域にて、Ｔｕｖ［％］が１．０［％］であった部位にて促進耐候性試験を行い、試験後に分光光度計（日立製作所製：Ｕ−４１００）を用いて分光特性を測定し、ＩＳＯ−９０５０（１９９０年）に準拠して紫外線透過率（Ｔｕｖ［％］）を算出した。試験後の紫外線透過率を、Ｔｕｖ２［％］とした。【００９７】
［曇価（ヘイズ値）［％］測定］
ガラス物品において、テーバー式摩耗試験前後における機能膜の第二被覆領域の最大膜厚部位の曇価（ヘイズ値）［％］をヘイズメーター（ビックガードナー社製：ヘイズガードプラス）により測定した。試験前の第二被覆領域の最大膜厚部位の曇価（ヘイズ値）をＨ１［％］、試験後の当該部位の曇価（ヘイズ値）をＨ２［％］、試験前後の当該部位の曇価（ヘイズ値）の差をΔＨ（＝Ｈ１−Ｈ２）［％］とした。【００９８】
【表１】
2017086438.tif 000003
【００９９】
なお、表１のホルダの位置の欄において、ｃは第一被覆領域の一部を覆うようにホルダの二つを設けたことを示し、ｄは第一被覆領域を覆い、かつ長さの大部分を覆うように長尺のホルダの一つを設けたことを示す。また、ΔＨの欄において、＊は、ガラス板から機能膜が剥がれたため測定不可であったことを示す。【０１００】
表１より、例１〜例４は、ガラス板からの機能膜の剥がれがなかった。また、Ｔｕｖ１は、３．０％以下、促進耐候性試験後のＴｕｖ２が４．０％以下、テーバー式摩耗試験前のＨ１が１．０％以下、テーバー式摩耗試験前後のΔＨが５．０％以下であった。【０１０１】
一方、例５と例６は、ガラス板からの機能膜の剥がれがみられた。例６においては、テーバー式摩耗試験後にガラス板から機能膜が剥がれてしまい、ヘイズ値を測定することができなかった。
【産業上の利用可能性】
【０１０２】
本発明のガラス物品は、優れた紫外線吸収能と耐摩耗性をともに有する。よって、自動車等の車両用の窓ガラスやビル等の建物に取り付けられる建材用の窓ガラス等への適用が可能である。
【符号の説明】
【０１０３】
１  ガラス板
２  ホルダ
３  接着剤
４  第一被覆領域
５  第二被覆領域
６  機能膜
【図１】
2017086438.tif 000004
【図２】
2017086438.tif 000005
【図３】
2017086438.tif 000006
【図４】
2017086438.tif 000007
【図５】
2017086438.tif 000008
【国際調査報告】
2017086438.tif 000009
2017086438.tif 000010
2017086438.tif 000011